ОБЛЕГЧЕННЫЙ ОБЛИЦОВОЧНЫЙ КАРТОН ДЛЯ ГОФРИРОВАННОГО КАРТОНА

2
3
6
3
1. Гофрированный картон, содержащий гофрированный средний слой картона и облицовочный картон, причем облицовочный картон имеет граммаж между 80-150 г/м и содержит по меньшей мере первый слой, при этом упомянутый первый слой содержит 20-80 мас.% химико-термомеханической массы (ХТММ) из древесных волокон и 80-20 мас.% химической целлюлозы, причем все проценты рассчитаны на общую массу волокон упомянутого первого слоя, при этом упомянутый первый слой обладает геометрическим индексом SCT согласно стандарту ISO 9895 по меньшей мере 22 Нм/г, при этом ХТММ обладает удельным объемом по меньшей мере 2,5 см/г, и при этом упомянутый облицовочный картон обладает коэффициентом сопротивления изгибу согласно стандарту ISO 2493-1, с использованием длины изгиба 10 мм, по меньшей мере 170 Нм/кг.
3
2. Гофрированный картон по п.1, в котором упомянутый первый слой имеет плотность согласно стандарту ISO 534 менее 690 кг/м.
6
3
6
3
3. Гофрированный картон по любому из предшествующих пунктов, в котором упомянутый первый слой обладает геометрическим коэффициентом сопротивления изгибу согласно стандарту ISO 2493-1, с использованием длины изгиба 10 мм, по меньшей мере 150 Нм/кг, предпочтительно по меньшей мере 170 Нм/кг, и/или геометрическим индексом SCT согласно стандарту ISO 9895 по меньшей мере 24 Нм/г.
4. Гофрированный картон по любому из предшествующих пунктов, в котором ХТММ имеет степень помола согласно стандарту ISO 5267-2 по меньшей мере 300 мл.
5. Гофрированный картон по любому из предшествующих пунктов, в котором облицовочный картон дополнительно содержит второй слой, причем второй слой содержит 0-70 мас.% ХТММ и 30-100 мас.% крафт-целлюлозы в расчете на общую массу волокон упомянутого слоя.
6. Гофрированный картон по п.5, в котором облицовочный картон дополнительно содержит третий слой, при этом третий слой содержит 0-70 мас.% ХТММ и 30-100 мас.% крафт-целлюлозы в расчете на общую массу волокон упомянутого слоя, и при этом упомянутый второй слой образует верхний слой, упомянутый первый слой образует срединный слой, а упомянутый третий слой образует задний слой.
3
7. Гофрированный картон по любому из пп.5-6, в котором плотность облицовочного картона составляет менее 710 кг/м.
8. Гофрированный картон по любому из предшествующих пунктов, в котором облицовочный картон дополнительно содержит добавки, выбранные из группы крахмала, микрофибриллированной целлюлозы и/или анионных или катионных полимеров, или их комбинаций.
2
3
6
3
9. Применение облицовочного картона при изготовлении гофрированного картона для уменьшения эффекта стиральной доски, причем облицовочный картон имеет граммаж между 80-150 г/м и содержит по меньшей мере первый слой, при этом упомянутый первый слой содержит 20-80 мас.% ХТММ из древесных волокон и 80-20 мас.% химической целлюлозы, причем все проценты рассчитаны на общую массу волокон упомянутого первого слоя, при этом ХТММ, используемая для получения облицовочного картона, обладает удельным объемом по меньшей мере 2,5 см/г согласно стандарту ISO 534:2005, при этом упомянутый первый слой обладает геометрическим индексом SCT согласно стандарту ISO 9895 по меньшей мере 22 Нм/г, и при этом упомянутый облицовочный картон обладает коэффициентом сопротивления изгибу согласно стандарту ISO 2493-1, с использованием длины изгиба 10 мм, по меньшей мере 170 Нм/кг.